(57)【要約】【課題】改質層の剥離現象なしにカラーを発現できるゴールドカラー鋼板を提供する。また、高費用の特殊な設備がなくても通常の焼鈍工程を通じてカラー改質層を形成できる、ゴールドカラー鋼板の製造方法を提供する。【解決手段】本発明は改質層の剥離現象なしにカラーを発現できるゴールドカラー鋼板と、高費用の特殊な設備がなくても通常の焼鈍工程を通じてカラー改質層を形成できるゴールドカラー鋼板の製造方法を開示する。本発明の一実施例に係るゴールドカラー鋼板の製造方法は、チタン（Ｔｉ）を０．３〜１．５質量％含む鋼板を９００〜１，２００℃で３０〜３００秒の間窒素（Ｎ２）雰囲気で焼鈍熱処理して鋼板の表面にＴｉＮ改質層を形成することができる。
2020509214.tif 000002
【特許請求の範囲】
【請求項１】
母材および前記母材の最外殻表層に設けられた改質層を含む鋼板において、
前記改質層はＴｉ：３０質量％以上およびＮ：１０質量％以上を含むＴｉＮ改質層であり、
前記ＴｉＮ改質層内の合金元素の含量が式（１）を満足することを特徴とするゴールドカラー鋼板：
式（１）０．１質量％≦Ｃ＋Ｓｉ＋Ａｌ＋Ｍｎ＋Ｃｒ＋Ｎｉ＋Ｎｂ＋Ｚｒ≦３５．０質量％
ここで、Ｃ、Ｓｉ、Ａｌ、Ｍｎ、Ｃｒ、Ｎｉ、Ｎｂ、Ｚｒは各元素の含量（質量％）を意味する。
【請求項２】
前記ＴｉＮ改質層の表面のＬ＊ａ＊ｂ＊表色系のｂ＊値が２５以上であることを特徴とする請求項１に記載のゴールドカラー鋼板。
【請求項３】
前記母材はＮ：０．００３質量％以下およびＣ＋Ｎ：０．０１５質量％以下を含むことを特徴とする請求項１に記載のゴールドカラー鋼板。
【請求項４】
前記ＴｉＮ改質層の厚さは１０ｎｍ以上であることを特徴とする請求項１に記載のゴールドカラー鋼板。
【請求項５】
前記ＴｉＮ改質層の厚さは２０〜１２０ｎｍであることを特徴とする請求項４に記載のゴールドカラー鋼板。
【請求項６】
前記鋼板は孔食電位が３００ｍＶ以上であることを特徴とする請求項１に記載のゴールドカラー鋼板。
【請求項７】
チタン（Ｔｉ）を０．３〜１．５質量％含む鋼板を窒素（Ｎ２）雰囲気で焼鈍熱処理して表面にＴｉＮ改質層を形成し、
前記ＴｉＮ改質層内の合金元素が下記式（１）を満足することを特徴とするゴールドカラー鋼板の製造方法：
式（１）０．１質量％≦Ｃ＋Ｓｉ＋Ａｌ＋Ｍｎ＋Ｃｒ＋Ｎｉ＋Ｎｂ＋Ｚｒ≦３５．０質量％
ここで、Ｃ、Ｓｉ、Ａｌ、Ｍｎ、Ｃｒ、Ｎｉ、Ｎｂ、Ｚｒは各元素の含量（質量％）を意味する。
【請求項８】
前記焼鈍熱処理は光輝焼鈍連続処理であることを特徴とする請求項７に記載のゴールドカラー鋼板の製造方法。
【請求項９】
前記焼鈍熱処理は９００〜１，２００℃で３０〜３００秒の間遂行することを特徴とする請求項７または請求項８に記載のゴールドカラー鋼板の製造方法。
【請求項１０】
前記鋼板はＮ：０．００３質量％以下を含むことを特徴とする請求項７に記載のゴールドカラー鋼板の製造方法。
【請求項１１】
前記鋼板はＣ＋Ｎ：０．０１５質量％以下を含むことを特徴とする請求項１０に記載のゴールドカラー鋼板の製造方法。
【発明の詳細な説明】
【技術分野】
【０００１】
本発明はゴールドカラー鋼板およびその製造方法にかかり、より詳しくは、チタン（Ｔｉ）を含むステンレス鋼の通常の焼鈍工程を通じてＴｉＮ改質層を形成して鋼板の表面に美麗なゴールドカラーを発現できるゴールドカラー鋼板およびその製造方法に関する。
【背景技術】
【０００２】
現代社会において、色相を利用して生活の中で多様な美観を作り出そうとする欲求が高まっており、これは生活用品、家庭および事務用品などに広く使われるステンレス鋼等の鋼板においても同じである。
【０００３】
このような装飾用コーティングのために、ｐａｉｎｔｉｎｇ、ａｎｏｄｉｚｉｎｇ、ｅｌｅｃｔｒｏｐｌａｔｉｎｇ（ＥＣＤ）、ｄｉｆｆｕｓｉｏｎ  ｃｏａｔｉｎｇ、ｔｈｅｒｍａｌ  ｓｐｒａｙｉｎｇ、ｅｎａｍｅｌ  ｃｏａｔｉｎｇなどのような多様な方法が開発されたし、ステンレス鋼に対するカラー形成方法は、ｃｈｅｍｉｃａｌ  ａｎｄ  ｐｈｙｓｉｃａｌ  ｖａｐｏｒ  ｄｅｐｏｓｉｔｉｏｎ（ＣＶＤ  ａｎｄ  ＰＶＤ）法が主に使用されている。
【０００４】
ＣＶＤ法は化学的蒸気での金属析出法であって、メッキ室の中で高温を維持している鋼板に金属化合物の蒸気を運送ガスとともに送って、表面で熱分解させて金属を析出させる。ＰＶＤ法はドライプレーティングともいい、真空中に金属を気化させて鋼板に蒸着させることになるが、真空蒸着法、スパッタリング法、イオンプレーティング法に分類され得る。ＰＶＤ法はチタンのような高融点材料のメッキが可能であり、真空中で非金属原子をイオン化させて反応させると、窒化チタン（ＴｉＮ）のような化合物皮膜をメッキできるため、鋼板のカラーの発現に主に使用されている。
【０００５】
このような蒸着法は特殊な真空およびスパッタリング装置がないと不可能であり、工程上の高費用が発生する問題点がある。また、処理対象の母材と表面に蒸着した改質層の低い密着度に起因した剥離現象も問題点として指摘されている。
【先行技術文献】
【特許文献】
【０００６】
【特許文献１】大韓民国公開特許公報第１０−２０１１−０１０４６３１号
【発明の概要】
【発明が解決しようとする課題】
【０００７】
本発明が目的とするところは、改質層の剥離現象なしにカラーを発現できるゴールドカラー鋼板を提供しようとすることであり、また、高費用の特殊な設備がなくても通常の焼鈍工程を通じてカラー改質層を形成できる、ゴールドカラー鋼板の製造方法を提供することである。
【課題を解決するための手段】
【０００８】
本発明のゴールドカラー鋼板は、母材および前記母材の最外殻表層に設けられた改質層を含む鋼板において、前記改質層はＴｉ：３０質量％以上およびＮ：１０質量％以上を含むＴｉＮ改質層であり、前記ＴｉＮ改質層内の合金元素の含量が式（１）を満足することを特徴とする。
式（１）  ０．１質量％≦Ｃ＋Ｓｉ＋Ａｌ＋Ｍｎ＋Ｃｒ＋Ｎｉ＋Ｎｂ＋Ｚｒ≦３５．０質量％
ここで、Ｃ、Ｓｉ、Ａｌ、Ｍｎ、Ｃｒ、Ｎｉ、Ｎｂ、Ｚｒは各元素の含量（質量％）を意味する。
【０００９】
前記ＴｉＮ改質層表面のＬ＊ａ＊ｂ＊表色系のｂ＊値が２５以上であることを特徴とする。
【００１０】
前記母材はＮ：０．００３質量％以下およびＣ＋Ｎ：０．０１５質量％以下を含むことを特徴とする。
【００１１】
前記ＴｉＮ改質層の厚さは１０ｎｍ以上であることを特徴とする。
【００１２】
前記ＴｉＮ改質層の厚さは２０〜１２０ｎｍであることを特徴とする。
【００１３】
前記鋼板は孔食電位が３００ｍＶ以上であることを特徴とする。
【００１４】
また、本発明のゴールドカラー鋼板の製造方法は、チタン（Ｔｉ）を０．３〜１．５質量％含む鋼板を窒素（Ｎ２）雰囲気で焼鈍熱処理して表面にＴｉＮ改質層を形成し、前記ＴｉＮ改質層内の合金元素が式（１）を満足することを特徴とする。
式（１）０．１質量％≦Ｃ＋Ｓｉ＋Ａｌ＋Ｍｎ＋Ｃｒ＋Ｎｉ＋Ｎｂ＋Ｚｒ≦３５．０質量％
ここで、Ｃ、Ｓｉ、Ａｌ、Ｍｎ、Ｃｒ、Ｎｉ、Ｎｂ、Ｚｒは各元素の含量（質量％）を意味する。
【００１５】
前記焼鈍熱処理は光輝焼鈍連続処理であることを特徴とする。
【００１６】
前記焼鈍熱処理は９００〜１，２００℃で３０〜３００秒の間遂行することを特徴とする。
【００１７】
前記鋼板はＮ：０．００３質量％以下を含むことを特徴とする。
【００１８】
前記鋼板はＣ＋Ｎ：０．０１５質量％以下を含むことを特徴とする。
【発明の効果】
【００１９】
本発明によれば、高費用の特殊な設備を用いることなく通常の焼鈍熱処理を通じてカラー改質層を形成できるため経済的であり、素材の内部から表面に濃化するチタン（Ｔｉ）と窒素（Ｎ）の拡散による反応で改質層を形成するため、剥離現象がないゴールドカラー鋼板を製造することができる。
また、本発明により製造された鋼板はＬ＊ａ＊ｂ＊表色系のｂ＊値が２５以上である美麗なゴールドカラーを現わすことができる。
さらに、本発明により製造された鋼板のＴｉＮ改質層は高い孔食電位を示すため優秀な耐食性を有する。
【図面の簡単な説明】
【００２０】
【図１】通常の鋼におけるチタンおよび窒素の挙動を示す模式図である。
【図２】本発明のチタンおよび窒素の挙動を示す模式図である。
【図３】ＴｉＮ改質層の耐食性を示すグラフである。
【図４】Ｌ＊ａ＊ｂ＊表色系を示すＣＯＬＯＲ  ＳＰＡＣＥの模式図である。
【図５】最外殻表層のＴｉＮ改質層をＦＩＢ−ＴＥＭ技法で撮影した写真である。
【図６】最外殻表層の合金元素の挙動を示すグラフである。
【発明を実施するための形態】
【００２１】
本発明のゴールドカラー鋼板は、母材および前記母材の最外殻表層に設けられた改質層を含む鋼板において、前記改質層はＴｉ：３０質量％以上およびＮ：１０質量％以上を含むＴｉＮ改質層であり、前記ＴｉＮ改質層内の合金元素の含量が下記式（１）を満足する。
式（１）０．１質量％≦Ｃ＋Ｓｉ＋Ａｌ＋Ｍｎ＋Ｃｒ＋Ｎｉ＋Ｎｂ＋Ｚｒ≦３５．０質量％
ここで、Ｃ、Ｓｉ、Ａｌ、Ｍｎ、Ｃｒ、Ｎｉ、Ｎｂ、Ｚｒは各元素の含量（質量％）を意味する。
【００２２】
以下、本発明の実施例を添付図面を参照して詳細に説明する。以下の実施例は、本発明が属する技術分野で通常の知識を有する者に本発明の思想を十分に伝達するために提示するものである。本発明はここで提示した実施例にのみ限定されず、他の形態で具体化されてもよい。図面は本発明を明確にするために説明と関係のない部分の図示を省略し、理解を助けるために構成要素の大きさを多少誇張して表現することができる。
【００２３】
本発明に係るゴールドカラー鋼板の製造方法は、従来の物理的または化学的蒸着によるチタン（Ｔｉ）塗布ではない、鋼の組成に含まれているチタンが内部から表面に濃化してＴｉＮ改質層を形成することに特徴がある。
本発明のゴールドカラー鋼板の製造方法は、チタン（Ｔｉ）を０．３〜１．５質量％含む鋼板を窒素（Ｎ２）雰囲気で焼鈍熱処理して表面にＴｉＮ改質層を形成する。
本発明では焼鈍熱処理を通じて鋼に含まれているチタン（Ｔｉ）を表層に濃化させて窒化（Ｎｉｔｒｉｄｉｎｇ）処理する。表層に十分に濃化したチタンは鋼中に拡散する活性化窒素（Ｎ）と結合して窒化層であるＴｉＮ改質層を形成し、これによって鋼の表面に美麗なゴールドカラーを発現できる。
【００２４】
本発明のゴールドカラー鋼板の製造方法は、鋼の組成中にチタン（Ｔｉ）を０．３〜１．５質量％含有するようにすることによって、焼鈍熱処理の間表層への濃化が円滑となるようにする。チタン（Ｔｉ）の含量が０．３質量％未満である場合、表層への濃化が円滑でないため、ＴｉＮ改質層の形成が難しく、１．５質量％超過である場合、製鋼性が低下する。
図１は、通常の鋼におけるチタンおよび窒素の挙動を示す模式図である。一般的にチタン（Ｔｉ）は鋼中に含まれている炭素（Ｃ）および窒素（Ｎ）と高い反応性を示すため、焼鈍熱処理中に炭素または窒素と結合してＴｉＣまたはＴｉＮで基地に析出される。クロム（Ｃｒ）より高い炭化物形成能を有するチタンは、ＴｉＣを形成することによってクロム欠乏現象を防止し、ＴｉＮを形成することによって耐摩耗性を向上させる。しかし、このように鋼中に含まれている炭素と窒素はチタンの濃化時にＴｉＣまたはＴｉＮで析出される問題があるため、炭素と窒素の含量を制御する必要がある。
【００２５】
したがって、本発明のゴールドカラー鋼板の製造方法は、０．３〜１．５質量％のチタン（Ｔｉ）と共に０．００３質量％以下の窒素（Ｎ）を含む。窒素（Ｎ）の含量が０．００３質量％を超過して含まれる場合、焼鈍熱処理時にＴｉＮが析出されて表層に濃化するチタンの含量が低減するためＴｉＮ改質層の形成が難しくなる。
また、鋼板の鋼の組成中に炭素（Ｃ）と窒素（Ｎ）の含量の合計（以下、Ｃ＋Ｎという。）が０．０１５質量％以下である。Ｃ＋Ｎの含量が０．０１５質量％を超過する場合、焼鈍熱処理時にＴｉＣおよびＴｉＮの析出が容易となって表層に濃化するチタン（Ｔｉ）の含量が低減するため、チタンの濃化が円滑となるように鋼板のＣ＋Ｎ含量は０．０１５質量％以下であることが好ましい。
【００２６】
図２は、本発明のチタンおよび窒素の挙動を示した模式図である。図２に示す通り、焼鈍熱処理を通じて鋼が再結晶温度以上に加熱されることによって、チタン（Ｔｉ）が拡散して動くことができる。チタンは窒素と親和力が強いため、鋼中に拡散する活性化窒素（Ｎ）と表層で結合してＴｉＮ改質層を形成することができる。活性化窒素は鋼中に持続的に拡散するため、親和力が強いチタンも持続的に表層に濃化して活性化窒素と結合することによって、ＴｉＮ改質層は十分な厚さを形成することができる。
焼鈍熱処理は窒素（Ｎ２）雰囲気で行われる。表層に濃化するチタン（Ｔｉ）がＴｉＮ改質層を形成するためには窒素原子（Ｎ）の浸透が必須であるため、窒素雰囲気で焼鈍熱処理することができる。
【００２７】
また、焼鈍熱処理は光輝焼鈍連続処理（Ｂｒｉｇｈｔ  Ａｎｎｅａｌｉｎｇ  Ｌｉｎｅ、ＢＡＬ）である。光輝焼鈍は無酸素雰囲気で遂行される焼鈍であって、酸素雰囲気で遂行される焼鈍酸洗と比べて高温酸化物が形成されないため固有の光沢の維持が可能であり、美麗な表面が要求される建築内装材、家電製品などに主に使用されている。窒素（Ｎ２）雰囲気で光輝焼鈍を実施することによって、ＴｉＯ２の分率を抑制し、ＴｉＮの分率を最大化することができる。
前記焼鈍熱処理は窒素（Ｎ２）雰囲気の炉（Ｆｕｒｎａｃｅ）で９００〜１，２００℃の温度範囲で３０〜３００秒の間遂行される。
【００２８】
焼鈍熱処理温度が９００℃未満である場合、窒素分子（Ｎ２）が鋼の表面に濃化したチタン（Ｔｉ）と反応できる活性化窒素（Ｎ）に分解され難く、１，２００℃を超過する場合、粒子の大きさ（Ｇｒａｉｎ  Ｓｉｚｅ）が粗大となる。したがって、焼鈍熱処理温度範囲は９００〜１，２００℃が適切であり、９５０〜１，１５０℃がさらに好ましい。
また、焼鈍熱処理時間が３０秒未満の場合、ＴｉＮ改質層の十分な厚さを得ることが難しく、３００秒を超過する場合、粒子の大きさ（Ｇｒａｉｎ  Ｓｉｚｅ）が粗大となって折り曲げなどの成形性の低下が表れる。したがって、３０〜３００秒焼鈍熱処理することが適切であり、３０〜１００秒がさらに好ましい。
前記窒素（Ｎ２）雰囲気での焼鈍熱処理を通じて鋼板の表層に活性化窒素（Ｎ）が浸透および拡散される。
【００２９】
一方、活性化窒素（Ｎ）の鋼中の円滑な拡散のために、活性化窒素（Ｎ）の浸透および拡散を妨害する微量元素の含量を低く制御する合金成分の設計が伴われる。活性化窒素（Ｎ）の浸透および拡散は鋼中に固溶されている合金元素の窒素親和力が大きいほど容易である。したがって、窒素親和力が相対的に低い炭素（Ｃ）、ホウ素（Ｂ）、シリコン（Ｓｉ）、コバルト（Ｃｏ）、銅（Ｃｕ）、タングステン（Ｗ）、モリブデン（Ｍｏ）、マンガン（Ｍｎ）等の元素含量は低いのが有利である。
ＴｉＮ改質層は焼鈍熱処理による鋼中のチタン（Ｔｉ）の濃化と高温で生成される活性化窒素（Ｎ）の浸透および拡散によって形成される。表層に濃化したチタンは活性化窒素と反応してＴｉＮを形成し、焼鈍熱処理温度と時間を制御してその厚さを制御することができる。鋼の表面にゴールドカラーを表せるためには少なくとも１０ｎｍ以上の厚さに形成することが好ましい。ゴールドカラーの発現と共に硬度の向上などの安定したＴｉＮ改質層の形成のためには、２０〜１２０ｎｍ厚さに形成することがさらに好ましい。
【００３０】
本発明のゴールドカラー鋼板の製造方法は、ＴｉＮ改質層を鋼の表面に形成してゴールドカラーを発現させることができる。焼鈍熱処理によって鋼の表面に形成されたＴｉＮ改質層は、その特性上ゴールドカラーを現わす。鋼の表面に美麗なゴールドカラーを発現するためには、ＴｉＮ改質層のチタン（Ｔｉ）および窒素（Ｎ）の含量が一定の水準以上でなければならず、チタンの含量は少なくとも３０質量％以上、窒素の含量は少なくとも１０質量％以上が好ましい。また、ＴｉＮ改質層内のチタン（Ｔｉ）と窒素（Ｎ）を除いた合金元素の含量の合計は式（１）を満足することができる。
式（１）  ０．１質量％≦Ｃ＋Ｓｉ＋Ａｌ＋Ｍｎ＋Ｃｒ＋Ｎｉ＋Ｎｂ＋Ｚｒ≦３５．０質量％
【００３１】
式（１）の下限は一般的な低合金炭素鋼またはＩＦ（Ｉｎｔｅｒｓｔｉｔｉａｌ  Ｆｒｅｅ）鋼の合金成分に沿ったものである。一般的な低合金炭素鋼は炭素（Ｃ）と窒素（Ｎ）を含有しており、ＩＦ鋼も炭素と窒素を除去するためにチタン（Ｔｉ）、ニオビウム（Ｎｂ）、アルミニウム（Ａｌ）等が使われるため、ＴｉＮ改質層内の微量の合金元素が含まれ得るためである。その反対に、式（１）の上限はクロム（Ｃｒ）、ニッケル（Ｎｉ）等の合金元素を多量含むステンレス鋼が該当し得る。ＴｉＮ改質層内の合金元素の含量の合計が３５．０質量％を超過する場合、チタン（Ｔｉ）と窒素（Ｎ）の含量が低いためゴールドカラーの発現が難しくなる。
ＴｉＮ改質層は窒化皮膜の特性上高い硬度を示すことができ、孔食電位が３００ｍＶ以上である。孔食とはステンレス鋼、アルミニウム合金またはチタンなどのような不動態化金属や合金の表面に孔や水溜りができる腐食であって、孔食電位は表面の孔食に対する抵抗値を表す。
【００３２】
図３は、ＴｉＮ改質層の耐食性を示すグラフである。図３に示す通り、本発明の一実施例に係るゴールドカラー鋼板の製造方法によって製造された鋼板は、ＴｉＮ改質層により硫酸腐食抵抗性と塩水腐食抵抗性が優秀なＳＴＳ  ３０４鋼種以上の孔食電位を有する。すなわち、鋼の表面のＴｉＮ改質層は鋼板に優秀な耐食性を提供することができる。
本発明のゴールドカラー鋼板の製造方法によって製造された鋼板は、Ｌ＊ａ＊ｂ＊表色系のｂ＊値が２５以上を示す。Ｌ＊ａ＊ｂ＊表色系は物体の色を表現するにおいて、現在あらゆる分野で最も大衆的に使われる表色系であって、Ｌ＊は明度を表し、ａ＊、ｂ＊はそれぞれ色相と彩度を表す。
【００３３】
図４は、Ｌ＊ａ＊ｂ＊表色系を示すＣＯＬＯＲ  ＳＰＡＣＥの模式図を図示している。図４に示す通り、＋ａ＊は赤色（Ｒｅｄ）方向、−ａ＊は緑色（Ｇｒｅｅｎ）方向、＋ｂ＊は黄色（Ｙｅｌｌｏｗ）方向、−ｂ＊は青色（Ｂｌｕｅ）方向を示し、数値が大きくなるほど鮮明な色を示す。美麗なゴールドカラーを有するためには、黄色を意味するｂ＊値が高くなければならず、このためにＴｉＮ改質層のチタン（Ｔｉ）および窒素（Ｎ）の含量は前述した通り、それぞれ少なくとも３０質量％および１０質量％以上である。さらに美麗なゴールドカラーを示すために、Ｌ＊ａ＊ｂ＊表色系のｂ＊値は２７以上であるのが好ましい。
【００３４】
以下、実施例を通じて本発明をより詳細に説明する。
実施例
チタン（Ｔｉ）１．３質量％を含有している３ｍｍの冷延鋼板を窒素雰囲気の炉（Ｆｕｒｎａｃｅ）で１１００℃で６０秒間光輝焼鈍連続処理した。焼鈍処理終了後に鋼の表面の色度をＣｏｌｏｒＱｕｅｓｔ  ＸＥ（Ｈｕｎｔｅｒ  Ｌａｂ／Ｕ．Ｓ．Ａ．）装備を利用して測定した。また、鋼板の表面を＃６００研磨加工した後、常温の３．５％ＮａＣｌ溶液を利用して孔食電位を測定して表１に示した。
【００３５】
【表１】
2020509214.tif 000003
表１に示す通り、１１００℃の焼鈍温度で６０秒の間光輝焼鈍熱処理を実施して６５〜７５ｎｍ厚さのＴｉＮ改質層を得ることができた。実施例４の鋼板をＦＩＢ−ＴＥＭ技法で撮影して図５に示した。約７５ｎｍのＴｉＮ改質層が形成されたことが分かる。
【００３６】
図６は実施例１の鋼板の表面から深さによる合金元素の挙動を分析したグラフであり、図６に示す通り、表面から約６０ｎｍまでチタンおよび窒素の含量がそれぞれ３０質量％と１０質量％以上であり、その他の合金元素の含量の合計が０．１〜３５．０質量％範囲に該当するため、本発明の目的とするＴｉＮ改質層の成分を満足した。
本発明に係る光輝焼鈍連続処理を経ていない比較例の場合、黄色（Ｙｅｌｌｏｗ）を示すｂ＊値が１．７７であって、ゴールドカラーが全く表現されなかったし、実施例１〜６の場合はいずれもｂ＊値が２８以上を示して美麗なゴールドカラーを発現させることができた。
また、実施例１〜６はいずれも孔食電位が４００ｍＶ以上を示すため、耐食性が優秀であることが分かった。
【００３７】
以上、本発明の例示的な実施例を説明したが、本発明はこれに限定されず、該当技術分野で通常の知識を有する者であれば次に記載する特許請求の範囲の概念と範囲を逸脱しない範囲内で多様な変更および変形が可能であることが理解できるはずである。
本発明の実施例に係るゴールドカラー鋼板は、外装性が強調された室内装飾館、建築の内外装材または家電製品の外装材などの用途で適用可能である。
【図１】
2020509214.tif 000004
【図２】
2020509214.tif 000005
【図３】
2020509214.tif 000006
【図４】
2020509214.tif 000007
【図５】
2020509214.tif 000008
【図６】
2020509214.tif 000009
【国際調査報告】
2020509214.tif 000010
2020509214.tif 000011
2020509214.tif 000012
2020509214.tif 000013